(57)【要約】【課題】優れた高い光透過性をもち、かつ同時に高い光散乱性を持つ梨地フィルム及びそれより得られる農業用積層梨地フィルムを提供する。【解決手段】メルトマスフローレートが０．１〜５０ｇ／１０分であって、下記式（１）及び（２）を満たすエチレン−アクリル酸エチル共重合体から得られることを特徴とする梨地フィルム、並びにこの梨地フィルムの両表面に、エチレン−酢酸ビニル共重合体、直鎖状エチレン−α−オレフィン共重合体、直鎖状低密度エチレン−α−オレフィン共重合体及びポリプロピレンからなる群から選ばれた樹脂で内層及び外層が積層されていることを特徴とする農業用積層梨地フィルムなどを提供した。      ３≦Ｘ≦４０                  式（１）      Ｔｍ≧−０．７Ｘ＋１０２      式（２）［式中、Ｘはアクリル酸エチルコモノマーの含有量（重量％）を表し、Ｔｍはエチレン−アクリル酸エチル共重合体の融点（℃）を表す。］【選択図】なし【特許請求の範囲】
【請求項１】
メルトマスフローレートが０．１〜５０ｇ／１０分であって、下記式（１）及び（２）を満たすエチレン−アクリル酸エチル共重合体から得られることを特徴とする梨地フィルム。
３≦Ｘ≦４０                  式（１）
Ｔｍ≧−０．７Ｘ＋１０２      式（２）
［式中、Ｘはアクリル酸エチルコモノマーの含有量（重量％）を表し、Ｔｍはエチレン−アクリル酸エチル共重合体の融点（℃）を表す。］
【請求項２】
請求項１に記載の梨地フィルムの両表面に、エチレン−酢酸ビニル共重合体、直鎖状エチレン−α−オレフィン共重合体、直鎖状低密度エチレン−α−オレフィン共重合体及びポリプロピレンからなる群から選ばれた樹脂で内層及び外層が積層されていることを特徴とする農業用積層梨地フィルム。
【請求項３】
全体の厚さが３０〜２５０μｍであることを特徴とする請求項２に記載の農業用積層梨地フィルム。
【請求項４】
内層の厚さが全体の厚さの１５〜３５％、中間層の梨地フィルムの厚さが３０〜７０％、及び外層の厚さが１５〜３５％であることを特徴とする請求項２又は３に記載の農業用積層梨地フィルム。
【発明の詳細な説明】
【技術分野】
【０００１】
本発明は、梨地フィルム及びそれより得られる農業用梨地フィルムに関し、さらに詳しくは、簡単な構成で、かつ光の高透過性・高散乱性をもつ梨地フィルム及びそれより得られる農業用積層梨地フィルムに関する。
【背景技術】
【０００２】
梨地フィルムとしては、光の透過性が高く、しかも光拡散性も高いフィルムが、農業用として使用された場合に、太陽光線の直射による葉焼け現象を防止し、農業用ハウスやトンネル内の光の分布ムラ、温度の急激な上昇防止のために必要とされている。
そのため、特許文献１では、可塑剤のブリードや環境負荷に関して問題を持つポリ塩化ビニルフィルムに換えて、ポリプロピレン樹脂、エチレン−酢酸ビニル共重合体けん化物、及び変性ポリオレフィン樹脂から成形される特定の拡散透過率及び全光線透過率をもつ農業用梨地フィルムが提案されている。
また、特許文献２では、エチレン−酢酸ビニル共重合体層の両面に特定のエチレン−酢酸ビニル共重合体ケン化物及びアイオノマーからなる樹脂層を積層したフィルムが提案されている。
【０００３】
しかしながら、これらのフィルムは構成や構造が複雑で、オレフィン系樹脂を使用してより簡単な構成の梨地フィルムとしての特性をもつ高透過・高光散乱フィルムの開発が求められていた。
【０００４】
【特許文献１】特開平１１−６０８３８号公報（特許請求の範囲等）
【特許文献２】特開平１１−３１８２２８号公報（特許請求の範囲等）
【発明の開示】
【発明が解決しようとする課題】
【０００５】
本発明の目的は、上記の問題点に鑑み、優れた高い光透過性をもち、かつ同時に高い光散乱性を持つ梨地フィルム及びそれより得られる農業用積層梨地フィルムを提供することにある。
【課題を解決するための手段】
【０００６】
本発明者らは、上記課題を解決すべく研究し、本発明を完成させた。
【０００７】
すなわち、本発明の第１の発明によれば、メルトマスフローレートが０．１〜５０ｇ／１０分であって、下記式（１）及び（２）を満たすエチレン−アクリル酸エチル共重合体から得られることを特徴とする梨地フィルムが提供される。
３≦Ｘ≦４０                  式（１）
Ｔｍ≧−０．７Ｘ＋１０２      式（２）
［式中、Ｘはアクリル酸エチルコモノマーの含有量（重量％）を表し、Ｔｍはエチレン−アクリル酸エチル共重合体の融点（℃）を表す。］
【０００８】
本発明の第２の発明によれば、第１の発明の梨地フィルムの両表面に、エチレン−酢酸ビニル共重合体、直鎖状エチレン−α−オレフィン共重合体、直鎖状低密度エチレン−α−オレフィン共重合体及びポリプロピレンからなる群から選ばれた樹脂で内層及び外層が積層されていることを特徴とする農業用積層梨地フィルムが提供される。
また、本発明の第３の発明によれば、第２の発明において、全体の厚さが３０〜２５０μｍであることを特徴とする農業用積層梨地フィルムが提供される。
更に、本発明の第４の発明によれば、第２又は３の発明において、内層の厚さが全体の厚さの１５〜３５％、中間層の梨地フィルムの厚さが３０〜７０％、及び外層の厚さが１５〜３５％であることを特徴とする農業用積層梨地フィルムが提供される。
【発明の効果】
【０００９】
上記のように、本発明の梨地フィルムは、特定のメルトマスフローレートを持ち、よって成形性に優れており、かつ特定のアクリル酸エチル含有量と融点の関係を満たすエチレン−アクリル酸エチル共重合体より得られたフィルムであるので、エチレン−アクリル酸エチル中でのエチレンの結晶が小さくて、数多く分布し、グレイニー（光の散乱が部分毎に不均一となる塊があるような状態）で、光をよく散乱し、しかも高い透過性を有しているので、窓ガラスに貼り付け内部を見えにくくする窓ガラス用梨地フィルムや包装用のボカシフィルムとしての特性を備えている。
また、これに内層及び外層樹脂を選び積層して得られた積層フィルムは、高い全光線透過率と散乱性を持つと同時に、表面平滑性、光沢、機械強度、防曇性、耐候性、アンチブロッキング性等を付与することができ、特に農業用積層梨地フィルムとしての特性を満たしている。
【発明を実施するための最良の形態】
【００１０】
以下、本発明の梨地フィルム及びそれより得られる農業用積層梨地フィルムについて詳細に説明する。
【００１１】
本発明の梨地フィルムに用いられるエチレン−アクリル酸エチル共重合体（以下、単にＥＥＡとも記載する。）は、メルトマスフローレートが０．１〜５０ｇ／１０分、好ましくはインフレーション加工法によってフィルムを得る場合は０．５〜２０ｇ／１０分、キャスト加工法によってフィルムを得る場合は２〜３０ｇ／１０分、及び押出コーティング法によってフィルムを得る場合は５〜５０ｇ／１０分のものである。
【００１２】
また、アクリル酸エチルコモノマーの含有量（重量％）、及び融点Ｔｍ（℃）は、下記式（１）及び（２）を満たす。
３≦Ｘ≦４０                  式（１）
Ｔｍ≧−０．７Ｘ＋１０２      式（２）
［式中、Ｘはアクリル酸エチルコモノマーの含有量（重量％）を表し、Ｔｍはエチレン−アクリル酸エチル共重合体の融点（℃）を表す。］
本発明の好ましい態様においては、アクリル酸エチルコモノマーの含有量（重量％）、及び融点Ｔｍ（℃）は、下記式（１’）及び（２’）を満たす。
５≦Ｘ≦３０                  式（１’）
Ｔｍ≧−０．７Ｘ＋１０３      式（２’）
【００１３】
ＥＥＡのメルトマスフローレートが０．１ｇ／１０分未満であると、成形加工性が低下し、均質なフィルムの製造が困難となり、一方、５０ｇ／１０分を超えると、フィルムの機械強度が低下し、望ましくない。
また、アクリル酸エチルコモノマーの含有量が３重量％未満であると、十分な散乱性が得られず、一方、４０重量％を超えると、樹脂そのものの製造が困難となり、しかも価格が高騰し、実用価値がなくなるので望ましくない。
【００１４】
一般に、エチレン−アクリル酸エチル共重合体は、アクリル酸エチルコモノマーの含有量が多くなれば、直線的にその融点が低くなる比例関係が認められている。本発明では、相対的に高融点のものを選択して使用するが、本発明者らによれば、本発明で規定されたアクリル酸エチルコモノマーの含有量（重量％）と融点Ｔｍ（℃）の上記式（１）及び（２）を満たすエチレン−アクリル酸エチル共重合体から得られたフィルム中では、エチレン部分の結晶が大きく、しかも多く分布していると考えられ、また、グレイニー（光の散乱が部分毎に不均一となる塊があるような状態）でもあるので、得られたフィルムの表面の表面平滑性は、凹凸が認められることがあり、十分満たされていないが、光をよく散乱し、しかし高透明であるために、高透過・高光散乱性の梨地フィルムを得ることができるものと考えられている。
なお、上記式（２）の勾配及び切片は、以下に説明する実施例から導いたものである。
【００１５】
本発明で使用されるエチレン−アクリル酸エチル共重合体は、日本ユニカー製のＮＵＣ−６９４０、ＮＵＣ−６２２５、ＮＵＣ−６２２０、ＮＵＣ−６１８２、ＮＵＣ−６１７０、及びＮＵＣ−６５７０等として入手できる。
【００１６】
本発明の梨地フィルムは、公知のフィルム加工法で製膜し、製造すればよく、特に限定されないが、具体的には、インフレーション加工法、キャスト加工法、押出コーティング加工法等を挙げることができる。
【００１７】
また、本発明の農業用積層梨地フィルムは、上記と同様の加工法で、共押出ダイを用いて共押出成形すればよい。
本発明の農業用積層梨地フィルムの中間層は、上記の本発明の梨地フィルムからなるが、その両表面の内層及び外層は、公知の農業用積層フィルムと同様の樹脂で積層すればよく、特に限定されないが、エチレン−酢酸ビニル共重合体、直鎖状エチレン−α−オレフィン共重合体、直鎖状低密度エチレン−α−オレフィン共重合体、及びポリプロピレンからなる群から選ばれた樹脂等を、好適に使用することができる。
例えば、表面平滑性を付与し、梨地フィルムの凹凸を平滑化するには、高透過性・低散乱性のエチレン−酢酸ビニル共重合体を内層樹脂あるいは内層及び外層樹脂として選択すればよく、一方、機械特性を強めるには、直鎖状エチレン−α−オレフィン共重合体、直鎖状低密度エチレン−α−オレフィン共重合体、ポリプロピレンを外層樹脂として選択することができる。
【００１８】
本発明において使用されるエチレン−α−オレフィン共重合体とは、エチレンと炭素数１〜１２のα−オレフィンとの共重合体で、具体的には、フィリップス法、スタンダード法、チーグラー法、もしくはメタロセン触媒系等のシングルサイト触媒を用いる重合法によって製造されるエチレン−ブテン−１共重合体、エチレン−ペンテン−１共重合体、エチレン−ヘキセン−１共重合体、エチレン−オクテン−１共重合体等を挙げることができる。
【００１９】
本発明で使用する中間層のエチレン−アクリル酸エチル共重合体、内層及び外層樹脂には、各種補助資材を配合することができる。補助資材としては、防曇剤、保温剤、酸化防止剤、帯電防止剤、加工性改良剤、光安定剤、スリップ剤、ブロッキング防止剤、中和剤、殺菌剤、防カビ剤などを挙げることができる。
本発明で使用する中間層のエチレン−アクリル酸エチル共重合体、内層及び外層樹脂には、成形時の熱暴露等に対するために、特に酸化防止剤を配合することが望ましい。酸化防止剤としては、フェノール系、リン系、アミン系、イオウ系等を挙げることができ、単独でも又は２種以上混合して使用してもよく、その配合量は、各々の樹脂１００重量部に対して、０．００１〜５重量部程度である。
【００２０】
本発明の農業用積層梨地フィルムの全体の厚さは、３０〜２５０μｍ、好ましくは５０〜２３０μｍであることが好適である。厚さが３０μｍ未満であると、機械強度が不足し取扱いが困難となる場合があり、一方、２５０μｍを超えると、不要な厚さとなり、経済性が悪くなり、望ましくない。
また、内層の厚さが全体の厚さの１５〜３５％、中間層の梨地フィルムの厚さが３０〜７０％及び外層の厚さが１５〜３５％であることが好適である。内層の厚さが１５％未満では、製膜が困難となり、かつ内層樹脂の機能を十分に発揮されなくなる場合があり、一方、３５％を超えると、その機能が飽和する。また、中間層の梨地フィルムの厚さが３０％未満では、製膜が困難になる場合があり、かつ光散乱性が不十分な場合があり、一方、７０％を超えると、内層・外層の樹脂の機能を十分に発揮することが困難となる場合がある。さらに、外層の厚さが１５％未満では、製膜が困難となり、かつ外層樹脂の機能を十分に発揮されなくなる場合があり、一方、３５％を超えると、その機能が飽和する。
【実施例】
【００２１】
次に実施例に基づいて、本発明をさらに詳細に説明するが、本発明はこれらの実施例に限定されるものではない。なお、本明細書中で用いられた物性値及び評価方法は、それぞれ以下の方法によるものである。
【００２２】
Ｉ．メルトマスフローレート
ＪＩＳ  Ｋ６９２２−２に準拠して行い、１９０℃、２１６０ｇ荷重で測定した。
【００２３】
ＩＩ．融点（Ｔｍ）
ＤＳＣ（示差走査熱量測定法）により、セイコーインスツルメンツ製「ＤＳＣ６２００」を用いて測定した。測定法は、約５ｍｇの試料を「ＤＳＣ６２００」にセットし、１７０℃に昇温し、この温度で１０分間保持し、１０℃／分の速度で０℃まで降温し、この温度で１０分間保持し、１０℃／分の速度で１７０℃まで昇温する間に、観測された結晶の融解曲線のピークを融点（℃）とした。
【００２４】
ＩＩＩ．光透過性（全光線透過率）
光透過性は、ＪＩＳ  Ｋ７１０５に準拠する全光線透過率を測定し、評価した。評価結果は％で表され、これが大きいと、光透過性が高いことを意味する。
【００２５】
ＩＶ．光散乱性
光散乱性は、平行光透明度、透視性及び歪み度の３測定法により、測定評価した。なお、参考にヘイズ値もＪＩＳ  Ｋ７１０５に準拠して測定した。
【００２６】
ＩＶ−１．平行光透明度
平行光透明度は、村上色彩技術研究所製「Ｃｌａｒｉｔｙ  Ｍｅｔｅｒ  ＴＭ−１ＭＤ」を用いて行った。この原理は、平行光の透過率（％）を測定するものであり、散乱光の透過は入らないものであるので、平行光透明度が小さい場合は、高い散乱性をもつことを意味する。
【００２７】
ＩＶ−２．透視性
透視性は、フィルムの向こう側１ｍの位置に、５ｃｍ×５ｃｍの黒色正方形が描かれた紙を置き、反対側１ｍの場所から目視により、以下の４評価基準で評価した。
透視性１：黒色正方形が判別できない。
透視性２：黒色正方形が存在することが判別できる。
透視性３：黒色正方形の輪郭が判別でき、これが存在することがわかる。
透視性４：黒色正方形の輪郭が直線的に判別できる。
光散乱性があると、透視性は小さな値となるが、光透過性が小さい場合もこの透視性は小さくなるので、梨地フィルムとしての観点からは、透視性が２あるいは３のものが良好である。
【００２８】
ＩＶ−３．歪み度
歪み度は、光散乱性の均質性の指標となるものとして評価した。これは、フィルムの向こう側３０ｃｍの位置に、１ｃｍ×１ｃｍの複数の文字が描かれた紙を置き、反対側から目視により、文字の歪みを以下の４評価基準で評価した。
歪み度１：文字に歪みがあり読めない。
歪み度２：文字に歪みがあるが読むことができる。
歪み度３：文字に多少の歪みが認められる。
歪み度４：文字に歪みはない。
光散乱性があると、歪み度は３以下となるが、その均質性の観点からは歪み度が小さいものが良好である。
【００２９】
Ｖ．光沢
光沢は、ＪＩＳ  Ｋ７１０５（４５°）に準拠して行った。光沢の値が大きいことは、表面の凹凸が少なく表面平滑性が良いという指標となる。なお、積層フィルムを評価する場合にあっては、外層側で測定した。
【００３０】
以下の実施例、比較例において使用したエチレン−アクリル酸エチル共重合体、内層樹脂及び外層樹脂は、次に掲げるとおりである。
（Ｉ）エチレン−アクリル酸エチル共重合体（ＥＥＡ）
（ｉ）ＥＥＡ１：メルトマスフローレート２０ｇ／１０分、アクリル酸エチルコモノマー含有量３５重量％、融点（Ｔｍ）８０℃（日本ユニカー製、ＮＵＣ−６９４０）［上記式（２）の等号の場合、即ちＴｍ＝−０．７Ｘ＋１０２から求められる融点（Ｔｍ）は、７７．５℃である。以下［］内に、この融点を記す。］
（ｉｉ）ＥＥＡ２：メルトマスフローレート５．０ｇ／１０分、アクリル酸エチルコモノマー含有量１３重量％、融点（Ｔｍ）９６℃（日本ユニカー製、ＮＵＣ−６２２５）［９２．９℃］
（ｉｉｉ）ＥＥＡ３：メルトマスフローレート４．０ｇ／１０分、アクリル酸エチルコモノマー含有量７重量％、融点（Ｔｍ）９９℃（日本ユニカー製、ＮＵＣ−６２２０）［９７．１℃］
（ｉｖ）ＥＥＡ４：メルトマスフローレート１．５ｇ／１０分、アクリル酸エチルコモノマー含有量１５重量％、融点（Ｔｍ）９８℃（日本ユニカー製、ＮＵＣ−６１８２）［９１．５℃］
（ｖ）ＥＥＡ５：メルトマスフローレート６．３ｇ／１０分、アクリル酸エチルコモノマー含有量１９重量％、融点（Ｔｍ）９４℃（日本ユニカー製、ＮＵＣ−６１７０）［８８．７℃］
（ｖｉ）ＥＥＡ６：メルトマスフローレート２０ｇ／１０分、アクリル酸エチルコモノマー含有量２５重量％、融点（Ｔｍ）９１℃（日本ユニカー製、ＮＵＣ−６５７０）［８４．５℃］
（ｖｉｉ）ＥＥＡ７：メルトマスフローレート０．５ｇ／１０分、アクリル酸エチルコモノマー含有量２３重量％、融点（Ｔｍ）７６℃（三井デュポンポリケミカル製、Ａ−７１４）［８５．９℃］
（ｖｉｉｉ）ＥＥＡ８：メルトマスフローレート０．５ｇ／１０分、アクリル酸エチルコモノマー含有量１５重量％、融点（Ｔｍ）９０℃（三井デュポンポリケミカル製、Ａ−７１０［９１．５℃］
（ｉｘ）ＥＥＡ９：メルトマスフローレート９．０ｇ／１０分、アクリル酸エチルコモノマー含有量１３重量％、融点（Ｔｍ）９１℃（三井デュポンポリケミカル製、Ａ−７１２［９２．９℃］
【００３１】
（ＩＩ）エチレン−酢酸ビニル共重合体（ＥＶＡ）
（ｉ）ＥＶＡ１：メルトマスフローレート２．２ｇ／１０分、酢酸ビニルコモノマー含有量１５重量％（日本ユニカー製、ＮＵＣ−３７５８）
（ｉｉ）ＥＶＡ２：メルトマスフローレート３．０ｇ／１０分、酢酸ビニルコモノマー含有量１０重量％（日本ユニカー製、ＮＵＣ−３７２１）
【００３２】
（ＩＩＩ）直鎖状エチレン−α−オレフィン共重合体（ＬＬＤＰＥ）
（ｉ）ＬＬＤＰＥ１：エチレン−ブテン−１共重合体、メルトマスフローレート０．９ｇ／１０分、密度０．９２４ｇ／ｃｍ３（日本ユニカー製、ＮＵＣＧ−５１７２）
（ｉｉ）ＬＬＤＰＥ２：エチレン−ヘキセン−１共重合体、メルトマスフローレート１．０ｇ／１０分、密度０．９２７ｇ／ｃｍ３（エクソンモービルケミカル製、Ｅｘｃｅｅｄ１３２７ＣＡ、メタロセン触媒系重合品）
【００３３】
［比較例１］
本発明で規定する要件を満たさないＥＥＡ７と酸化防止剤のテトラキス［メチレン−３−（３，５−ジ−ｔ−ブチル−４−ヒドロキシフェニル）プロピオネート］メタン（チバ・スペシャルティ・ケミカルズ製、イルガノックス１０１０）を混合し、１５０℃で１０分間混練した樹脂組成物を用いて、空冷式の環状単層ダイを備え付けたインフレーションフィルム加工装置（プラコー製）で、ダイ温度１５０℃で厚さ７５μｍの単層フィルムを得、これの光透過性、光散乱性及び光沢を評価した。
表１にフィルムの構成と共に示した評価結果から明らかなように、得られたフィルムは、高光透過性・低光散乱性フィルムであり、梨地フィルムとしては不適なものであった。
【００３４】
［比較例２］
ＥＥＡ７に換えて、ＬＬＤＰＥ１で示したエチレン−ブテン−１共重合体を用い、ダイ温度を１７０℃に替えた以外は、比較例１と同様にして得た単層フィルムを評価した。
表１にフィルムの構成と共に示した評価結果から明らかなように、得られたフィルムは、高光透過性・低光散乱性フィルムであり、梨地フィルムとしては不適なものであった。
【００３５】
［実施例１〜３］
比較例１と同様の試験を、本発明で規定する要件を満たすＥＥＡ１［実施例１］、ＥＥＡ２［実施例２］及びＥＥＡ３［実施例３］に、それぞれ換えた以外は、比較例１と同様にして得た単層フィルムを評価した。
表１にフィルムの構成と共に示した評価結果から明らかなように、得られたそれぞれのフィルムは、全光線透過率が高く、高光透過性であり、しかも光散乱性も比較例と比べて非常に良好な高い光散乱性を示し、梨地フィルムとして優れたものであった。
【００３６】
【表１】
2005068284.tif 000002
【００３７】
［実施例４］
内層樹脂として、ＥＶＡ１と上記の酸化防止剤を混合し、１５０℃で１０分間混練した樹脂組成物を用いた。
中間層樹脂として、本発明で規定する要件を持たすＥＥＡ２を使用して、同様に酸化防止剤を混合、溶融混練した樹脂組成物を用いた。
外層樹脂として、ＬＬＤＰＥ１を使用して、同様に酸化防止剤を混合、溶融混練した樹脂組成物を用いた。但し、この場合の溶融混練温度は１７０℃であった。
これらの３種の樹脂組成物を用いて、ダイスを環状３層ダイに換えて、比較例１と同様に内層、中間層及び外層の厚さ各２５μｍで全体の厚さ７５μｍの３層インフレーション積層フィルムを得、これの光透過性、光散乱性及び光沢を評価した。
表２にフィルムの構成と共に示した評価結果から明らかなように、得られた積層フィルムは、全光線透過率が高く高光透過性であり、しかも光散乱性も後述の比較例と比べて非常に良好な高い光散乱性を示し、梨地フィルムとして優れたものであり、かつ単層フィルムと比較して表面平滑性が優れていた。また、表には示していないが機械特性も優れた農業用に適した積層梨地フィルムであった。
【００３８】
［実施例５〜７］
ＥＥＡ２を、本発明で規定する要件を満たすＥＥＡ４［実施例５］、ＥＥＡ５［実施例６］及びＥＥＡ６［実施例７］に、それぞれ換えた以外は実施例４と同様にして得た積層フィルムを評価した。
表２にフィルムの構成と共に示した評価結果から明らかなように、得られたそれぞれの積層フィルムは、全光線透過率が高く高光透過性であり、しかも非常に良好な高い光散乱性を示し、表面平滑性も良好で、かつ表には示していないが機械特性も優れた農業用に適した積層梨地フィルムであった。
【００３９】
［実施例８］
外層樹脂として、メタロセン触媒系で重合されたＬＬＤＰＥ２で示したエチレン−ヘキセン−１共重合体に換えた以外は、実施例５と同様にして得た積層フィルムを評価した。
表２にフィルムの構成と共に示した評価結果から明らかなように、積層フィルムは、全光線透過率が高く、高光透過性であり、しかも非常に良好な高い光散乱性を示し、表面平滑性も良好で、かつ表には示していないが機械特性が、更に優れた農業用に適した積層梨地フィルムであった。
【００４０】
［実施例９］
内層樹脂として、防曇剤グリセリンモノステアレートを添加して樹脂組成物を調製し、中間層樹脂として、保温剤ハイドロタルサイトを添加して樹脂組成物を調製し、これらを用いた以外は、実施例８と同様にして得た積層フィルムを評価した。
表２にフィルムの構成と共に示した評価結果から明らかなように、積層フィルムは、全光線透過率が高く、高光透過性であり、しかも非常に良好な高い光散乱性を示し、表面平滑性も良好で、かつ表には示していないが機械特性が更に優れた、しかも防曇性及び保温性が付与された農業用に適した積層梨地フィルムであった。
【００４１】
［比較例３〜５］
中間層樹脂として、本発明で規定する要件を満たさないＥＥＡ８［比較例３］、ＥＥＡ９［比較例４］及びＥＶＡ２［比較例５］に、それぞれ換えた以外は、実施例４と同様にして得た積層フィルムを評価した。
表２にフィルムの構成と共に示した評価結果から明らかなように、得られた積層フィルムは、全光線透過率が高く高光透過性であったが、光散乱性が上述の実施例に比較して、劣り、低光散乱性であり、積層梨地フィルムとしては不適なものであった。
【００４２】
［比較例６］
中間層樹脂をダイに供給しない以外は、実施例４と同様にして、中間層の無い、内層及び外層の厚さ各３８μｍの積層フィルムを得た。
表２にフィルムの構成と共に示した評価結果から明らかなように、この積層フィルムは、光沢や表には示していないが機械特性は良好であったが、高光透過性・低光散乱性であり、積層梨地フィルムとしては不適なものであった。
【００４３】
［比較例７］
外層樹脂として、メタロセン触媒系で重合されたＬＬＤＰＥ２で示したエチレン−ヘキセン−１共重合体に換えた以外は、比較例３と同様にして得た積層フィルムを評価した。
表２にフィルムの構成と共に示した評価結果から明らかなように、この積層フィルムは、機械特性は比較例３より良好であったが、高光透過性・低光散乱性であり、積層梨地フィルムとしては不適なものであった。
【００４４】
【表２】
2005068284.tif 000003
【産業上の利用可能性】
【００４５】
本発明の高透過・高光散乱性の梨地フィルムは、上述したように、優れた高い透過性と光散乱性を持つので、窓ガラスに貼り付ける梨地フィルムや包装用のボカシフィルムとしての特性を備えて、実用価値があるばかりでなく、これの両表面を内層及び外層樹脂で積層して、得られた積層フィルムは、特に農業用積層梨地フィルムとしての全光線透過率及び光散乱性の特性と共に他の必要な特性を付与でき、農業用積層梨地フィルムとして好適に使用することができる。